【手続補正書】
【提出日】平成16年5月17日(2004.5.17)
【手続補正１】
【補正対象書類名】特許請求の範囲
【補正対象項目名】請求項４
【補正方法】変更
【補正の内容】
【請求項４】
前記第１のガラスが、ガラスの総重量に対して、ＳｉＯ2と、Ｂ2Ｏ3と、Ｐ2Ｏ5とを合計で４０重量パーセント未満の量で含む、請求項３に記載の方法。
【手続補正２】
【補正対象書類名】特許請求の範囲
【補正対象項目名】請求項２７
【補正方法】変更
【補正の内容】
【請求項２７】
前記ガラスがＴllを有し、Ｔg1対Ｔl1の比が少なくとも０．５である、請求項２６に記載の方法。
【手続補正３】
【補正対象書類名】明細書
【補正対象項目名】０００６
【補正方法】変更
【補正の内容】
【０００６】
本発明の一実施形態は、
外面を含む支持体（セラミック、金属、金属間化合物（ｉｎｔｅｒｍｅｔａｌｌｉｃｓ）、これらの複合材料）を提供し、
第１のガラス（シート、粒子（ミクロスフェアも入る）、繊維など）（第１のガラスが少なくとも２種類の金属酸化物を含み（すなわち金属酸化物が同じカチオンを持たない）、第１のガラスがＴgとＴxとを有し、第１のガラスのＴgとＴxとの差が少なくとも５Ｋ（あるいは実に、少なくとも１０Ｋ、少なくとも１５Ｋ、少なくとも２０Ｋ、少なくとも２５Ｋ、少なくとも３０Ｋ、あるいは少なくとも３５Ｋ）であり、第１のガラスが、ＳｉＯ2を２０重量％未満（あるいは実にＳｉＯ2を１５重量％未満、１０重量％未満、５重量％未満、あるいは実に０重量パーセント）と、Ｂ2Ｏ3を２０重量％未満（あるいは実にＢ2Ｏ3を１５重量％未満、１０重量％未満、５重量％未満、あるいは実に０重量パーセント）と、Ｐ2Ｏ5を４０重量％未満（あるいは実にＰ2Ｏ5を３５重量％未満、３０重量％未満、２５重量％未満、２０重量％未満、１５重量％未満、１０重量％未満、５重量％未満、あるいは実に０重量パーセント）とを含有する）を少なくとも提供し、
前記ガラスの少なくとも一部分によって前記支持体の外面の少なくとも一部分が濡れるように前記第１のガラスをＴgより高い温度で加熱し、
このガラスを冷却し、支持体の外面の少なくとも一部分に取り付けられたガラスを含有するセラミックを含む物品を提供することを含む、ガラスから物品を製造する方法を提供するものである。いくつかの実施形態では、セラミックがガラスである。任意に、この方法を、それぞれＴgとＴxとを有するガラスであって、それぞれのガラスのＴgとＴxとの差が少なくとも５Ｋ（あるいは実に、少なくとも１０Ｋ、少なくとも１５Ｋ、少なくとも２０Ｋ、少なくとも２５Ｋ、少なくとも３０Ｋ、あるいは少なくとも３５Ｋ）であり、別途用いる１以上のガラスが任意にＳｉＯ2を２０重量％未満（あるいは実にＳｉＯ2を１５重量％未満、１０重量％未満、５重量％未満、あるいは実に０重量パーセント）と、Ｂ2Ｏ3を２０重量％未満（あるいは実にＢ2Ｏ3を１５重量％未満、１０重量％未満、５重量％未満、あるいは実に０重量パーセント）と、Ｐ2Ｏ5を４０重量％未満（あるいは実にＰ2Ｏ5を３５重量％未満、３０重量％未満、２５重量％未満、２０重量％未満、１５重量％未満、１０重量％未満、５重量％未満、あるいは実に０重量パーセント）とを含むガラスをはじめとする、第２、第３、またはそれ以上の異なるガラスで利用することもできる。好ましくは、ガラスが、あるいは２種類以上のガラスを用いる場合は少なくとも１種のガラスが、ガラスの総重量に対して、ＳｉＯ2と、Ｂ2Ｏ3と、Ｐ2Ｏ5とをガラスの合計で４０重量パーセント未満（好ましくは、３５、３０、２５、２０、１５、１０、５未満あるいは実に０）の量で含む。
【手続補正４】
【補正対象書類名】明細書
【補正対象項目名】０００７
【補正方法】変更
【補正の内容】
【０００７】
本発明のもうひとつの実施形態は、
外面を含む支持体を提供し、
ガラス（ガラス粒子も入る）を含む第１の複数の粒子（ガラスが少なくとも２種類の金属酸化物を含み、ガラスがＴgとＴxとを有し、ガラスのＴgとＴxとの差が少なくとも５Ｋ（あるいは実に、少なくとも１０Ｋ、少なくとも１５Ｋ、少なくとも２０Ｋ、少なくとも２５Ｋ、少なくとも３０Ｋ、あるいは少なくとも３５Ｋ）であり、ガラスが、ＳｉＯ2を２０重量％未満（あるいは実にＳｉＯ2を１５重量％未満、１０重量％未満、５重量％未満、あるいは実に０重量パーセント）と、Ｂ2Ｏ3を２０重量％未満（あるいは実にＢ2Ｏ3を１５重量％未満、１０重量％未満、５重量％未満、あるいは実に０重量パーセント）と、Ｐ2Ｏ5を４０重量％未満（あるいは実にＰ2Ｏ5を３５重量％未満、３０重量％未満、２５重量％未満、２０重量％未満、１５重量％未満、１０重量％未満、５重量％未満、あるいは実に０重量パーセント）とを含有する）を少なくとも提供し、
第１の複数の粒子のガラスの少なくとも一部分によって支持体の外面の少なくとも一部分が濡れるようにガラスをＴgより高い温度で加熱し、
ガラスを冷却し、支持体の外面の少なくとも一部分に取り付けられたガラスを含有するセラミックを含む物品を提供することを含む、ガラスから物品を製造する方法を提供するものである。いくつかの実施形態では、セラミックがガラスである。任意に、この方法を、それぞれＴgとＴxとを有するガラスであって、それぞれのガラスのＴgとＴxとの差が少なくとも５Ｋ（あるいは実に、少なくとも１０Ｋ、少なくとも１５Ｋ、少なくとも２０Ｋ、少なくとも２５Ｋ、少なくとも３０Ｋ、あるいは少なくとも３５Ｋ）であり、別途用いる１以上のガラスが任意にＳｉＯ2を２０重量％未満（あるいは実にＳｉＯ2を１５重量％未満、１０重量％未満、５重量％未満、あるいは実に０重量パーセント）と、Ｂ2Ｏ3を２０重量％未満（あるいは実にＢ2Ｏ3を１５重量％未満、１０重量％未満、５重量％未満、あるいは実に０重量パーセント）と、Ｐ2Ｏ5を４０重量％未満（あるいは実にＰ2Ｏ5を３５重量％未満、３０重量％未満、２５重量％未満、２０重量％未満、１５重量％未満、１０重量％未満、５重量％未満、あるいは実に０重量パーセント）とを含むガラスをはじめとする、（異なる）ガラスを含む第２、第３、またはそれ以上の複数の異なる粒子で利用することもできる。好ましくは、ガラスが、あるいは２種類以上のガラスを用いる場合は少なくとも１種のガラスが、ガラスの総重量に対して、ＳｉＯ2と、Ｂ2Ｏ3と、Ｐ2Ｏ5とをガラスの合計で４０重量パーセント未満（好ましくは、３５、３０、２５、２０、１５、１０、５未満あるいは実に０）の量で含む。
【手続補正５】
【補正対象書類名】明細書
【補正対象項目名】０００８
【補正方法】変更
【補正の内容】
【０００８】
本発明のもうひとつの実施形態は、
第１のガラスおよび第２のガラス（シート、粒子（ミクロスフェアも入る）、繊維など）（第１のガラスが少なくとも２種類の金属酸化物を含み、第１のガラスがＴg1とＴx1とを有し、Ｔg1とＴx1との差が少なくとも５Ｋ（あるいは実に、少なくとも１０Ｋ、少なくとも１５Ｋ、少なくとも２０Ｋ、少なくとも２５Ｋ、少なくとも３０Ｋ、あるいは少なくとも３５Ｋ）であり、第１のガラスが、ＳｉＯ2を２０重量％未満（あるいは実にＳｉＯ2を１５重量％未満、１０重量％未満、５重量％未満、あるいは実に０重量パーセント）と、Ｂ2Ｏ3を２０重量％未満（あるいは実にＢ2Ｏ3を１５重量％未満、１０重量％未満、５重量％未満、あるいは実に０重量パーセント）と、Ｐ2Ｏ5を４０重量％未満（あるいは実にＰ2Ｏ5を３５重量％未満、３０重量％未満、２５重量％未満、２０重量％未満、１５重量％未満、１０重量％未満、５重量％未満、あるいは実に０重量パーセント）とを含有する）を少なくとも提供し、
第１および第２のガラスを少なくともＴg1より高い温度で加熱し、少なくとも第１のガラスを第２のガラスと融合させて物品を提供することを含む、物品製造方法を提供するものである。任意に、第２のガラスがＴg2とＴx2とを有し、Ｔg2とＴx2との差が少なくとも５Ｋ（あるいは実に、少なくとも１０Ｋ、少なくとも１５Ｋ、少なくとも２０Ｋ、少なくとも２５Ｋ、少なくとも３０Ｋ、あるいは少なくとも３５Ｋ）である。任意に、第２のガラスが、ＳｉＯ2を２０重量％未満（あるいは実にＳｉＯ2を１５重量％未満、１０重量％未満、５重量％未満、あるいは実に０重量パーセント）と、Ｂ2Ｏ3を２０重量％未満（あるいは実にＢ2Ｏ3を１５重量％未満、１０重量％未満、５重量％未満、あるいは実に０重量パーセント）と、Ｐ2Ｏ5を４０重量％未満（あるいは実にＰ2Ｏ5を３５重量％未満、３０重量％未満、２５重量％未満、２０重量％未満、１５重量％未満、１０重量％未満、５重量％未満、あるいは実に０重量パーセント）とを含有する。任意に、この方法を、それぞれＴgとＴxとを有するガラスであって、それぞれのガラスのＴgとＴxとの差が少なくとも５Ｋ（あるいは実に、少なくとも１０Ｋ、少なくとも１５Ｋ、少なくとも２０Ｋ、少なくとも２５Ｋ、少なくとも３０Ｋ、あるいは少なくとも３５Ｋ）であり、別途用いる１以上のガラスが任意にＳｉＯ2を２０重量％未満（あるいは実にＳｉＯ2を１５重量％未満、１０重量％未満、５重量％未満、あるいは実に０重量パーセント）と、Ｂ2Ｏ3を２０重量％未満（あるいは実にＢ2Ｏ3を１５重量％未満、１０重量％未満、５重量％未満、あるいは実に０重量パーセント）と、Ｐ2Ｏ5を４０重量％未満（あるいは実にＰ2Ｏ5を３５重量％未満、３０重量％未満、２５重量％未満、２０重量％未満、１５重量％未満、１０重量％未満、５重量％未満、あるいは実に０重量パーセント）とを含むガラスをはじめとする、ガラスを含む第３、第４のガラスなどで利用することもできる。これらのガラスは同一組成のものであっても組成の異なるものであってもよく、あるいはこれらの組み合わせであってもよい。好ましくは、少なくとも１種のガラスが、ガラスの総重量に対して、ＳｉＯ2と、Ｂ2Ｏ3と、Ｐ2Ｏ5とをガラスの合計で４０重量パーセント未満（好ましくは、３５、３０、２５、２０、１５、１０、５未満あるいは実に０）の量で含む。
【手続補正６】
【補正対象書類名】明細書
【補正対象項目名】０００９
【補正方法】変更
【補正の内容】
【０００９】
本発明のもうひとつの実施形態は、
第１のガラスおよび第２のガラス（シート、粒子（ミクロスフェアも入る）、繊維など）（第１のガラスが少なくとも２種類の金属酸化物を含み、第１のガラスがＴg1とＴx1とを有し、Ｔg1とＴx1との差が少なくとも５Ｋ（あるいは実に、少なくとも１０Ｋ、少なくとも１５Ｋ、少なくとも２０Ｋ、少なくとも２５Ｋ、少なくとも３０Ｋ、あるいは少なくとも３５Ｋ）であり、第１のガラスが、ＳｉＯ2を２０重量％未満（あるいは実にＳｉＯ2を１５重量％未満、１０重量％未満、５重量％未満、あるいは実に０重量パーセント）と、Ｂ2Ｏ3を２０重量％未満（あるいは実にＢ2Ｏ3を１５重量％未満、１０重量％未満、５重量％未満、あるいは実に０重量パーセント）と、Ｐ2Ｏ5を４０重量％未満（あるいは実にＰ2Ｏ5を３５重量％未満、３０重量％未満、２５重量％未満、２０重量％未満、１５重量％未満、１０重量％未満、５重量％未満、あるいは実に０重量パーセント）とを含有し、第２のガラスが少なくとも２種類の金属酸化物を含み、第２のガラスがＴg2とＴx2とを有し、Ｔg2とＴx2との差が少なくとも５Ｋ（あるいは実に、少なくとも１０Ｋ、少なくとも１５Ｋ、少なくとも２０Ｋ、少なくとも２５Ｋ、少なくとも３０Ｋ、あるいは少なくとも３５Ｋ）であり、第２のガラスが、ＳｉＯ2を２０重量％未満（あるいは実にＳｉＯ2を１５重量％未満、１０重量％未満、５重量％未満、あるいは実に０重量パーセント）と、Ｂ2Ｏ3を２０重量％未満（あるいは実にＢ2Ｏ3を１５重量％未満、１０重量％未満、５重量％未満、あるいは実に０重量パーセント）と、Ｐ2Ｏ5を４０重量％未満（あるいは実にＰ2Ｏ5を３５重量％未満、３０重量％未満、２５重量％未満、２０重量％未満、１５重量％未満、１０重量％未満、５重量％未満、あるいは実に０重量パーセント）とを含有する）を少なくとも提供し、
ガラスをＴg1またはＴg2のうちの高い方より高い温度で加熱し、第１および第２のガラスを融合させて物品を提供することを含む物品製造方法を提供するものである。任意に、この方法を、それぞれＴgとＴxとを有するガラスであって、それぞれのガラスのＴgとＴxとの差が少なくとも５Ｋ（あるいは実に、少なくとも１０Ｋ、少なくとも１５Ｋ、少なくとも２０Ｋ、少なくとも２５Ｋ、少なくとも３０Ｋ、あるいは少なくとも３５Ｋ）であり、別途用いる１以上のガラスが任意にＳｉＯ2を２０重量％未満（あるいは実にＳｉＯ2を１５重量％未満、１０重量％未満、５重量％未満、あるいは実に０重量パーセント）と、Ｂ2Ｏ3を２０重量％未満（あるいは実にＢ2Ｏ3を１５重量％未満、１０重量％未満、５重量％未満、あるいは実に０重量パーセント）と、Ｐ2Ｏ5を４０重量％未満（あるいは実にＰ2Ｏ5を３５重量％未満、３０重量％未満、２５重量％未満、２０重量％未満、１５重量％未満、１０重量％未満、５重量％未満、あるいは実に０重量パーセント）とを含むガラスをはじめとする、ガラスを含む第３、第４のガラスなどで利用することもできる。これらのガラスは同一組成のものであっても組成の異なるものであってもよく、あるいはこれらの組み合わせであってもよい。好ましくは、少なくとも１種のガラスが、ガラスの総重量に対して、ＳｉＯ2と、Ｂ2Ｏ3と、Ｐ2Ｏ5とをガラスの合計で４０重量パーセント未満（好ましくは、３５、３０、２５、２０、１５、１０、５未満あるいは実に０）の量で含む。
【手続補正７】
【補正対象書類名】明細書
【補正対象項目名】００１０
【補正方法】変更
【補正の内容】
【００１０】
本発明のもうひとつの実施形態は、
ガラス（ガラス粒子も入る）を含む第１の複数の粒子（ガラスが少なくとも２種類の金属酸化物を含み、ガラスがＴgとＴxとを有し、ガラスのＴgとＴxとの差が少なくとも５Ｋ（あるいは実に、少なくとも１０Ｋ、少なくとも１５Ｋ、少なくとも２０Ｋ、少なくとも２５Ｋ、少なくとも３０Ｋ、あるいは少なくとも３５Ｋ）であり、ガラスが、ＳｉＯ2を２０重量％未満（あるいは実にＳｉＯ2を１５重量％未満、１０重量％未満、５重量％未満、あるいは実に０重量パーセント）と、Ｂ2Ｏ3を２０重量％未満（あるいは実にＢ2Ｏ3を１５重量％未満、１０重量％未満、５重量％未満、あるいは実に０重量パーセント）と、Ｐ2Ｏ5を４０重量％未満（あるいは実にＰ2Ｏ5を３５重量％未満、３０重量％未満、２５重量％未満、２０重量％未満、１５重量％未満、１０重量％未満、５重量％未満、あるいは実に０重量パーセント）とを含有する）を少なくとも提供し、
ガラスをＴgより高い温度で加熱し、第１の複数の粒子の少なくとも一部分を融合させて物品を提供することを含む、物品製造方法を提供するものである。いくつかの実施形態では、セラミックがガラスである。任意に、この方法を、それぞれＴgとＴxとを有するガラスであって、それぞれのガラスのＴgとＴxとの差が少なくとも５Ｋ（あるいは実に、少なくとも１０Ｋ、少なくとも１５Ｋ、少なくとも２０Ｋ、少なくとも２５Ｋ、少なくとも３０Ｋ、あるいは少なくとも３５Ｋ）であり、別途用いる１以上のガラスが任意にＳｉＯ2を２０重量％未満（あるいは実にＳｉＯ2を１５重量％未満、１０重量％未満、５重量％未満、あるいは実に０重量パーセント）と、Ｂ2Ｏ3を２０重量％未満（あるいは実にＢ2Ｏ3を１５重量％未満、１０重量％未満、５重量％未満、あるいは実に０重量パーセント）と、Ｐ2Ｏ5を４０重量％未満（あるいは実にＰ2Ｏ5を３５重量％未満、３０重量％未満、２５重量％未満、２０重量％未満、１５重量％未満、１０重量％未満、５重量％未満、あるいは実に０重量パーセント）とを含むガラスをはじめとする、（異なる）ガラスを含む第２、第３、またはそれ以上の複数の異なる粒子で利用することもできる。好ましくは、ガラスが、あるいは２種類以上のガラスを用いる場合は少なくとも１種のガラスが、ガラスの総重量に対して、ＳｉＯ2と、Ｂ2Ｏ3と、Ｐ2Ｏ5とをガラスの合計で４０重量パーセント未満（好ましくは、３５、３０、２５、２０、１５、１０、５未満あるいは実に０）の量で含む。
【手続補正８】
【補正対象書類名】明細書
【補正対象項目名】００１２
【補正方法】変更
【補正の内容】
【００１２】
特定のセラミック組成物についての実施形態をはじめとして、本発明による方法の実施形態は、従来の方法で得ることのできなかった物品の形状やサイズを形成できるようにするものである。一般に、加熱時にガラスを加圧下におくとガラスの融合が促進される。一実施形態では、仕込み量のガラス（例えば、粒子（ビーズを含む）、繊維など）を金型に入れ、ガラスの粘性流動によって物品への融合が生じる、ガラス転移を超える温度でホットプレス処理を施す。
【手続補正９】
【補正対象書類名】明細書
【補正対象項目名】００２８
【補正方法】削除
【補正の内容】
【手続補正１０】
【補正対象書類名】明細書
【補正対象項目名】００３２
【補正方法】削除
【補正の内容】
【手続補正１１】
【補正対象書類名】明細書
【補正対象項目名】００３８
【補正方法】変更
【補正の内容】
【００３８】
いくつかの実施形態では、酸化物形成のエンタルピーが負である金属（Ａｌ、Ｃａ、Ｃｕ、Ｃｒ、Ｆｅ、Ｌｉ、Ｍｇ、Ｎｉ、Ａｇ、Ｔｉ、Ｚｒ、これらの組み合わせ）Ｍまたはその合金のうちの少なくとも１種を含む微粒子状の金属材料を溶湯に加えることで、金属酸化物源の少なくとも一部分（いくつかの実施形態では、好ましくは１０、１５、２０、２５、３０、３５、４０、４５、５０、５５、６０、６５、７０、７５、８０、８５、９０あるいは実に少なくとも９５重量パーセント）を得るか、そうでなければこれらに他の原料で金属を付けるようにすると都合がよいことがある。理論に拘泥されるつもりはないが、金属の酸化に伴う発熱反応で生じる熱が、均質な溶湯ならびにこれによって得られる非晶質材料の生成に有利な形で作用すると考えられる。たとえば、酸化反応によって原料内にさらに熱が生成されると、不十分な熱の移動がなくなるか低減されるため、特にｘ方向、ｙ方向、ｚ方向が１５０マイクロメートルを超える非晶質粒子の形成時に溶湯の形成と均質化が容易になる。また、こうして生成された熱を利用できると、さまざまな化学反応や物理的プロセス（高密度化や球状化など）を促進して完了させやすくなると考えられる。さらに、実施形態によっては、酸化反応によって生成される熱を利用することで、こうした熱がなければ困難であるか、そうでなければ材料の融点が高く非現実的であった溶湯の生成を実現することが可能になると考えられる。さらに、酸化反応によって生成される熱を利用することで、こうした熱がなければ製造が不可能であるか、あるいは所望のサイズ範囲での製造が不可能であった非晶質材料の製造を実現することができる。本発明のもうひとつの利点として、非晶質材料の製造時、溶融、高密度化、球状化などの物理的プロセスおよび化学的プロセスの多くを短時間で行うことができるため、極めて高い急冷速度を実現できることがあげられる。さらに詳しい説明については、本願と同日出願の、同時係属中の米国特許出願第１０／２１１，６３９号を参照のこと。
【手続補正１２】
【補正対象書類名】明細書
【補正対象項目名】００４１
【補正方法】変更
【補正の内容】
【００４１】
溶湯を生成する、溶湯を冷却／急冷するおよび／または上記以外であればガラスを形成するための他の手法として、気相急冷、プラズマスプレー、溶湯吸上げ、ガスアトマイズまたは遠心アトマイズがあげられる。気相急冷は、たとえば、金属合金または金属酸化物源をスパッタリングターゲットに形成してこれを使用するスパッタリングによって実施可能である。この場合、スパッタリング装置内のあらかじめ定めた位置にターゲットを固定し、被覆対象となる支持体をターゲットと向かい合わせに配置する。酸素ガスおよびＡｒガス１０-3トールの一般的な圧力、ターゲットと支持体との間に放電が生じ、Ａｒイオンまたは酸素イオンがターゲットに衝突して反応スパッタリングが開始されるため、この組成物が支持体上に成膜される。プラズマスプレーに関するさらに詳しい説明については、たとえば、本願と同日出願の、同時係属中の米国特許出願第１０／２１１，６４０を参照のこと。
【手続補正１３】
【補正対象書類名】明細書
【補正対象項目名】００４９
【補正方法】変更
【補正の内容】
【００４９】
たとえば、Ａｌ2Ｏ3と、Ｌａ2Ｏ3と、ＺｒＯ2とを含むガラスなどのガラスの熱処理時、Ｌａ2Ｚｒ2Ｏ7や、ＺｒＯ2が含まれる場合は立方晶／正方晶ＺｒＯ2、場合によっては単斜晶ＺｒＯ2の相の形成が、約９００℃よりも高い温度で観察されている。理論に拘泥されるつもりはないが、ジルコニア関連の相がガラスから核生成される最初の相ではないかと思われる。たとえば、Ａｌ2Ｏ3、ＲｅＡｌＯ3（式中、Ｒｅは少なくとも１種の希土類カチオンである）、ＲｅＡｌ11Ｏ18、Ｒｅ3Ａｌ5Ｏ12、Ｙ3Ａｌ5Ｏ12などについて、約９２５℃よりも高い温度で相が発生するのが普通であると考えられる。この核生成ステップでの晶子のサイズはナノメートル台になることがある。たとえば、１０〜１５ナノメートルと小さい結晶が観察されている。熱処理温度が高くなれば、晶子の成長が起こって結晶化が促進されるのが一般的である。少なくともいくつかの実施形態については、完全な結晶化状態を得るには約１３００℃にて約１時間の熱処理を行う。
【手続補正１４】
【補正対象書類名】明細書
【補正対象項目名】００５０
【補正方法】変更
【補正の内容】
【００５０】
本発明により製造される特定のセラミック物品は、セラミックの金属酸化物の総重量に対して、ＳｉＯ2を２０重量％未満（あるいは実にＳｉＯ2を１５重量％未満、１０重量％未満、５重量％未満、あるいは実に０重量パーセント）と、Ｂ2Ｏ3を２０重量％未満（あるいは実にＢ2Ｏ3を１５重量％未満、１０重量％未満、５重量％未満、あるいは実に０重量パーセント）と、Ｐ2Ｏ5を４０重量％未満（あるいは実にＰ2Ｏ5を３５重量％未満、３０重量％未満、２５重量％未満、２０重量％未満、１５重量％未満、１０重量％未満、５重量％未満、あるいは実に０重量パーセント）とを含有する。
【手続補正１５】
【補正対象書類名】明細書
【補正対象項目名】００８２
【補正方法】変更
【補正の内容】
【００８２】
もうひとつの態様では、本発明は、たとえば、ガラス−セラミックが、平均晶子サイズが１マイクロメートル未満（一般に、５００ナノメートル未満、さらには３００、２００、または１５０ナノメートル未満であり、いくつかの実施形態では、１００、７５、５０、２５、または２０ナノメートル未満）の晶子を含むマイクロ構造を示し、共晶マイクロ構造の特徴を持たないか、非多孔性マイクロ構造を持たないかの少なくとも一方である、ＲＥＯとＡｌ2Ｏ3とを含むガラス−セラミックを提供するものである。このガラス−セラミックは、たとえば、ガラスを少なくとも１、２、３、５、１０、１５、２０、２５、３０、３５、４０、４５、５０、５５、６０、６５、７０、７５、８０、８５、９０、９５容量パーセントの量で含み得る。このガラス−セラミックは、たとえば、結晶質セラミックを少なくとも９９、９８、９７、９５、９０、８５、８０、７５、７０、６５、６０、５５、５０、４５、４０、３５、３０、２５、２０、１５、１０、または５容量パーセントの量で含み得る。
【手続補正１６】
【補正対象書類名】明細書
【補正対象項目名】００９７
【補正方法】変更
【補正の内容】
【００９７】
Ａｌ2Ｏ3と、ＲＥＯまたはＹ2Ｏ3のうちの少なくとも一方と、ＺｒＯ2またはＨｆＯ2のうちの少なくとも一方とを含むセラミックに関する詳しい説明については、その製造、用途、特性を含めて、２００１年８月２日出願の米国特許出願第０９／９２２，５２７号、同第０９／９２２，５２８号、同第０９／９２２，５３０号ならびに本願と同日に出願された米国特許出願第１０／２１１，５９８号、同第１０／２１１，６３０号、同第１０／２１１，６３９号、同第１０／２１１，０３４号、同第１０／２１１，０４４号、同第１０／２１１，６２８号、同第１０／２１１，６４０号、及び同第１０／２１１，６８４号に記載がある。
【手続補正１７】
【補正対象書類名】明細書
【補正対象項目名】０１０９
【補正方法】変更
【補正の内容】
【０１０９】
図１を参照すると、線３４５で実施例１の材料のＤＴＡデータをプロットしてある。図１の線３４５を参照すると、この材料では線３４５の下向きの曲線から明らかなように、７９９℃前後の温度で発熱イベントが起こった。このイベントは材料のガラス転移（Ｔg）によるものであると考えられた。約８７５℃では、線３４５の鋭利なピークから明らかなように、発熱イベントが観察された。このイベントは材料の結晶化（Ｔx）によるものであるとであると考えられた。他の実施例のＴg値およびＴx値については上記の表３にあげてある。